상기 에서 얻 어 진 활성 에너지 선 경화 성 수지 조성물 을 역 ( 易 ) 접착 PET 필름 ( 토요 보사 제조 , 「 A 4300 」 , 사이즈 15 cm× 15 cm , 두께 125 ㎛) 기판 상 에 바 코터 를 사용 하 여 , 경화 후 의 도막 이 10 ㎛ 의 두께 가 되 도록 도공 하 고 , 60 ℃ 에서 3 분 간 건조 했 다 . 얻 어 진 경화 전 의 도막 을 , 택 킹 시험기 ( 레스 카사 제조 , 「 TAC - II 」 ) 를 사용 하 여 압입 속도 120 mm / min , 인양 속도 600 mm / min , 압력 20 . 4 gf , 가압 시간 1 . 0 초간 의 조건 으로 프로브 택 시험 을 실시 했 다 .